【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
構造ＩＩＩ
【化１】
2015530466.tif 000001
で表されるアゾ架橋ポリマーであって、式中、ΠαおよびΠβのそれぞれは、エーテル酸素で任意選択的に置換されたフルオロアルキレン繰り返し単位と、０．５〜５０モル％のモル濃度の範囲のモル濃度でのアゾ架橋繰り返し単位とを含む骨格鎖を有するポリマーラジカルであり；ｘ1およびｘ2はそれぞれ独立して、０〜３の範囲の整数であり；ｙ1およびｙ2はそれぞれ独立して、０〜６の範囲の整数であり、ｚ1およびｚ2はそれぞれ独立して、０〜３の範囲の整数であり；Ｒ1＝（ＣＦ2）aＣＦＲ2（ここで、ａは、０〜６の範囲の整数であり、Ｒ2は、Ｆまたは、エーテル酸素で任意選択的に置換されたＣ1~6パーフルオロアルキルである）であり；Ｒ1’＝（ＣＦ2）a’ＣＦＲ2’（ここで、ａ’は、０〜６の範囲の整数であり、Ｒ2’は、Ｆまたは、エーテル酸素で任意選択的に置換されたＣ1~6パーフルオロアルキルである）であり；Ｒ3およびＲ3’はそれぞれ独立して、Ｆまたは、エーテル酸素で任意選択的に置換されたＣ1~6パーフルオロアルキルであり；ただし、ｙ1およびｚ1が両方ともゼロであることはあり得ず；さらにただし、ｙ2およびｚ2が両方ともゼロであることはあり得ず；さらにただし、前記ΠαおよびΠβポリマーラジカルの骨格鎖中の繰り返し単位はどれも、それに結合した２個より多くのビニル水素を持たず；さらにただし、ΠαおよびΠβは、同じもしくは異なるものであり得るアゾ架橋ポリマー。
【請求項２】
ｘ1、ｘ2、ｙ1、ｙ2、ｚ1、ｚ2、ａおよびａ’＝１；Ｒ2およびＲ2’＝ＣＦ3；Ｒ3およびＲ3’＝Ｆである請求項１に記載のアゾ架橋ポリマー。
【請求項３】
前記フルオロアルキレン繰り返し単位が、ＴＦＥおよびＰＤＤ繰り返し単位の組み合わせを含む請求項１に記載のアゾ架橋ポリマー。
【請求項４】
構造ＶＩＩ：
【化２】
2015530466.tif 000002
で表されるアゾ架橋ポリマーであって、式中、Πは、テトラフルオロエチレン、パーフルオロメチルビニルエーテルの繰り返し単位と、０．５〜５モル％のモル濃度でのアゾ架橋繰り返し単位とを含む骨格鎖を有するポリマーラジカルであるアゾ架橋ポリマー。
【請求項５】
第１骨格鎖を有する第１ジクロロアミノ官能基化ポリマーおよび第２骨格鎖を有する第２ジクロロアミノ官能基化ポリマーを化合させて反応混合物を形成する工程と、前記このように形成された反応混合物を、前記第１および第２ポリマーの少なくとも一部を架橋生成物へ変換するのに十分な期間、その少なくとも一部が２００〜４２５ｎｍの波長範囲にある、紫外線照射への露光にかける工程であって、各前記第１および第２骨格鎖が、エーテル酸素で任意選択的に置換されたフルオロアルキレン繰り返し単位と、０．５〜５０モル％のモル濃度の範囲のモル濃度の構造Ｉ
【化３】
2015530466.tif 000003
で表されるジクロロアミノ官能基化繰り返し単位とを含む工程とを含むアゾ形成方法であって、式中、ｘは、０〜３の範囲の整数であり、ｙは、０〜６の範囲の整数であり、ｚは、０〜３の範囲の整数であり；Ｒ１＝（ＣＦ２）ａＣＦＲ２（ここで、ａは、０〜６の範囲の整数であり、Ｒ２は、Ｆまたは、エーテル酸素で任意選択的に置換されたＣ１〜６パーフルオロアルキルである）であり；Ｒ３は、Ｆまたは、エーテル酸素で任意選択的に置換されたＣ１〜６パーフルオロアルキルであり；ただし、ｙおよびｚが両方ともゼロであることはあり得ず；さらにただし、前記ジクロロアミノ官能基化ポリマーの骨格鎖中の繰り返し単位はどれも、それに結合した２個より多くのビニル水素を持たず；ここで、前記ジクロロアミノ官能基化ポリマーは、１Ｊ／ｇよりも大きい融解潜熱と関連する１８０℃よりも上の結晶融点をまったく持たず；ここで、前記第１ポリマーおよび前記第２ポリマーは、同じもしくは異なるものであり得る、アゾ形成方法。
【請求項６】
ｘ＝１、ｙ＝１、ｚ＝１、およびａ＝１；Ｒ２＝ＣＦ３；ならびにＲ３＝Ｆである請求項５に記載のアゾ形成方法。
【請求項７】
前記フルオロアルキレン繰り返し単位が、ＴＦＥおよびＰＤＤ繰り返し単位の組み合わせを含む請求項１に記載のアゾ架橋ポリマー。
【請求項８】
ある骨格鎖を有するジクロロアミノ官能基化ポリマーを、前記ジクロロアミノ官能基化ポリマーの少なくとも一部を架橋生成物に変換するのに十分な期間、２５０〜３７０ｎｍの波長範囲の紫外線照射にかける工程を含むアゾ形成方法であって；前記骨格鎖が、テトラフルオロエチレン、パーフルオロメチルビニルエーテルの繰り返し単位と、０．５〜５モル％の範囲のモル濃度の構造Ｖ
【化４】
2015530466.tif 000004
で表されるジクロロアミノ官能基化繰り返し単位とを含み、ここで前記ジクロロアミノ官能基化ポリマーが、１Ｊ／ｇよりも大きい融解潜熱と関連する１５０℃よりも上の結晶融点をまったく持たないアゾ形成方法。
【請求項９】
前記ジクロロアミノ官能基化ポリマーを基材上にフィルム様に配置する工程をさらに含む請求項５に記載のアゾ形成方法。
【請求項１０】
前記ジクロロアミノ官能基化ポリマーを基材上にフィルム様に配置する工程をさらに含む請求項８に記載のアゾ形成方法。
【手続補正２】
【補正対象書類名】明細書
【補正対象項目名】０３３３
【補正方法】変更
【補正の内容】
【０３３３】
Ｐ３−ＣＦ2ＣＦ2−Ｐ３−２５ｂを、Ｐ３−ＣＦ2ＣＦ2−Ｐ３−２５ａのそれと同一の方法で水中で処理した。回収ｏ−リングは、寸法が変化せずに、黒色で、その表面が目に見えて粗化した状態で戻ってきた。それは、１．９２７７ｇの重さがあった（３％増量）。このｏ−リングは依然として可撓性であり、弾性であった。
なお、本発明は、特許請求の範囲を含め、以下の発明を包含する。
１． 構造ＩＩＩ
【化１】
2015530466.tif 000005
で表されるアゾ架橋ポリマーであって、式中、ΠαおよびΠβのそれぞれは、エーテル酸素で任意選択的に置換されたフルオロアルキレン繰り返し単位と、０．５〜５０モル％のモル濃度の範囲のモル濃度でのアゾ架橋繰り返し単位とを含む骨格鎖を有するポリマーラジカルであり；ｘ1およびｘ2はそれぞれ独立して、０〜３の範囲の整数であり；ｙ1およびｙ2はそれぞれ独立して、０〜６の範囲の整数であり、ｚ1およびｚ2はそれぞれ独立して、０〜３の範囲の整数であり；Ｒ1＝（ＣＦ2）aＣＦＲ2（ここで、ａは、０〜６の範囲の整数であり、Ｒ2は、Ｆまたは、エーテル酸素で任意選択的に置換されたＣ1~6パーフルオロアルキルである）であり；Ｒ1’＝（ＣＦ2）a’ＣＦＲ2’（ここで、ａ’は、０〜６の範囲の整数であり、Ｒ2’は、Ｆまたは、エーテル酸素で任意選択的に置換されたＣ1~6パーフルオロアルキルである）であり；Ｒ3およびＲ3’はそれぞれ独立して、Ｆまたは、エーテル酸素で任意選択的に置換されたＣ1~6パーフルオロアルキルであり；ただし、ｙ1およびｚ1が両方ともゼロであることはあり得ず；さらにただし、ｙ2およびｚ2が両方ともゼロであることはあり得ず；さらにただし、前記ΠαおよびΠβポリマーラジカルの骨格鎖中の繰り返し単位はどれも、それに結合した２個より多くのビニル水素を持たず；さらにただし、ΠαおよびΠβは、同じもしくは異なるものであり得るアゾ架橋ポリマー。
２.ΠαおよびΠβが同じものである１に記載のアゾ架橋ポリマー。
３.ΠαおよびΠβが異なる１に記載のアゾ架橋ポリマー。
４. ｘ1、ｘ2、ｙ1、ｙ2、ｚ1、ｚ2、ａおよびａ’＝１；Ｒ2およびＲ2’＝ＣＦ3；Ｒ3およびＲ3’＝Ｆである２に記載のアゾ架橋ポリマー。
５.前記フルオロアルキレン繰り返し単位が、ＴＦＥおよびＰＤＤ繰り返し単位の組み合わせを含む１に記載のアゾ架橋ポリマー。
６.ΠαおよびΠβの少なくとも１つが、パーフルオロアルキルビニルエーテル繰り返し単位をさらに含む１に記載のアゾ架橋ポリマー。
７.構造ＶＩＩ：
【化２】
2015530466.tif 000006
で表されるアゾ架橋ポリマーであって、式中、Πは、テトラフルオロエチレン、パーフルオロメチルビニルエーテルの繰り返し単位と、０．５〜５モル％のモル濃度でのアゾ架橋繰り返し単位とを含む骨格鎖を有するポリマーラジカルであるアゾ架橋ポリマー。
８.第１骨格鎖を有する第１ジクロロアミノ官能基化ポリマーおよび第２骨格鎖を有する第２ジクロロアミノ官能基化ポリマーを化合させて反応混合物を形成する工程と、前記このように形成された反応混合物を、前記第１および第２ポリマーの少なくとも一部を架橋生成物へ変換するのに十分な期間、その少なくとも一部が２００〜４２５ｎｍの波長範囲にある、紫外線照射への露光にかける工程であって、各前記第１および第２骨格鎖が、エーテル酸素で任意選択的に置換されたフルオロアルキレン繰り返し単位と、０．５〜５０モル％のモル濃度の範囲のモル濃度の構造Ｉ
【化３】
2015530466.tif 000007
で表されるジクロロアミノ官能基化繰り返し単位とを含む工程とを含むアゾ形成方法であって、式中、ｘは、０〜３の範囲の整数であり、ｙは、０〜６の範囲の整数であり、ｚは、０〜３の範囲の整数であり；Ｒ１＝（ＣＦ２）ａＣＦＲ２（ここで、ａは、０〜６の範囲の整数であり、Ｒ２は、Ｆまたは、エーテル酸素で任意選択的に置換されたＣ１〜６パーフルオロアルキルである）であり；Ｒ３は、Ｆまたは、エーテル酸素で任意選択的に置換されたＣ１〜６パーフルオロアルキルであり；ただし、ｙおよびｚが両方ともゼロであることはあり得ず；さらにただし、前記ジクロロアミノ官能基化ポリマーの骨格鎖中の繰り返し単位はどれも、それに結合した２個より多くのビニル水素を持たず；ここで、前記ジクロロアミノ官能基化ポリマーは、１Ｊ／ｇよりも大きい融解潜熱と関連する１８０℃よりも上の結晶融点をまったく持たず；ここで、前記第１ポリマーおよび前記第２ポリマーは、同じもしくは異なるものであり得る、アゾ形成方法。
９.前記第１ジクロロアミノ官能基化ポリマーおよび第２ジクロロアミノ官能基化ポリマーが同じものである８に記載のアゾ形成方法。
１０.前記第１ジクロロアミノ官能基化ポリマーおよび第２ジクロロアミノ官能基化ポリマーが異なる１に記載のアゾ形成方法。
１１.ｘ＝１、ｙ＝１、ｚ＝１、およびａ＝１；Ｒ２＝ＣＦ３；ならびにＲ３＝Ｆである９に記載のアゾ形成方法。
１２.前記フルオロアルキレン繰り返し単位が、ＴＦＥおよびＰＤＤ繰り返し単位の組み合わせを含む１に記載のアゾ形成方法。
１３.前記第１ジクロロアミノ官能基化ポリマーおよび第２ジクロロアミノ官能基化ポリマーの少なくとも１つが、パーフルオロアルキルビニルエーテル繰り返し単位をさらに含む１に記載のアゾ形成方法。
１４.ある骨格鎖を有するジクロロアミノ官能基化ポリマーを、前記ジクロロアミノ官能基化ポリマーの少なくとも一部を架橋生成物に変換するのに十分な期間、２５０〜３７０ｎｍの波長範囲の紫外線照射にかける工程を含むアゾ形成方法であって；前記骨格鎖が、テトラフルオロエチレン、パーフルオロメチルビニルエーテルの繰り返し単位と、０．５〜５モル％の範囲のモル濃度の構造Ｖ
【化４】
2015530466.tif 000008
で表されるジクロロアミノ官能基化繰り返し単位とを含み、ここで前記ジクロロアミノ官能基化ポリマーが、１Ｊ／ｇよりも大きい融解潜熱と関連する１５０℃よりも上の結晶融点をまったく持たないアゾ形成方法。
１５.前記ジクロロアミノ官能基化ポリマーを基材上にフィルム様に配置する工程をさらに含む８に記載のアゾ形成方法。
１６.前記ジクロロアミノ官能基化ポリマーを基材上にフィルム様に配置する工程をさらに含む１４に記載のアゾ形成方法。
１７.前記紫外放射線へ前記フィルム様に配置されたジクロロアミノ官能基化ポリマーを像様露光させることをさらに含む１５に記載のアゾ形成方法。
１８.前記紫外放射線へ前記フィルム様に配置されたジクロロアミノ官能基化ポリマーを像様露光させることをさらに含む１６に記載のアゾ形成方法。